(57)【要約】      （修正有）【課題】ＰＶＣ樹脂積層織物を代替するため、耐熱性、耐寒性、耐候性、印刷性、接着性に優れ、環境に優しい物性のリサイクル可能な積層織物の提供。【解決手段】ポリエステル繊維材（polyester fabric）にＰＢＴ（polybutylene terephthalate）エラストマーを一定の厚さで積層し構成されていることを特徴とする、リサイクル可能な環境にやさしいＰＢＴエラストマー樹脂の積層織物（laminated fabric）。【選択図】なし【特許請求の範囲】
【請求項１】
ポリエステル繊維材（polyester fabric）にＰＢＴ（polybutylene terephthalate）エラストマーを一定の厚さに積層して構成されていることを特徴とするリサイクル可能な環境にやさしい積層織物。
【請求項２】
請求項１において、ＰＢＴエラストマーは、ＰＢＴ樹脂１００重量部に対して、環境にやさしい、可塑剤１０乃至１２０重量部と、ＴＰＥＥ（Thermoplastic copllyester elastomer）樹脂１０重量部乃至１２０重量部を混合してなることを特徴とするリサイクル可能な環境にやさしい積層織物。
【請求項３】
請求項２において、ＰＢＴ樹脂は、２０重量％乃至１００重量％をＰＥＴ−Ｇ（Glycol modified polyethlene terephthalate）樹脂に置き換えることを特徴とするリサイクル可能な環境にやさしい積層織物。
【請求項４】
請求項２において、ＰＢＴ樹脂１００重量部に対し、スチレン（Styrene）系ブロックコポリマーを５重量部乃至１００重量部と、パラフィン系オイル５重量部乃至１００重量部を追加混合することを特徴とするリサイクル可能な環境にやさしい積層織物。
【請求項５】
請求項２において、ＰＢＴ樹脂１００重量部に対して、アクリルゴムやアクリルゴム系コポリマーまたはブタジエンゴムやブタジエンゴム系コポリマー１０重量部乃至１００重量部を選択的に混合わせることを特徴とするリサイクル可能な環境にやさしい積層織物。
【請求項６】
請求項２において、ＰＢＴ樹脂１００重量部に対して、植物性オイルを１０重量部乃至１２０重量部を追加混合することを特徴とするリサイクル可能な環境にやさしい積層織物。
【発明の詳細な説明】
【技術分野】
【０００１】
本発明は、リサイクルが可能な環境にやさしい積層織物に関するものであり、より詳細には、リサイクルが可能で、耐熱性、耐寒性、耐候性、印刷性、接着性に優れ、環境に優しい物性に優れたＰＢＴエラストマー樹脂の積層織物（laminated fabric）に関するものである。
【背景技術】
【０００２】
現在一般的に積層織物の繊維材は、綿、ナイロン、ポリエステル系が主流であり樹脂としては、ＰＶＣ樹脂とポリウレタン、ＰＰ、ＰＥ、ＰＶＣが主に使用される。ＰＶＣ樹脂は、加工性、印刷性、接着性、耐候性や引張強度と伸び率のような物理的な物性にも優れて積層織物の主原料として使用したが、毒性や環境問題でポリウレタン、ＰＰ、ＰＥなどの他の種類の樹脂に多くが代替されたが、ポリウレタン樹脂の不良な加工性、加水分解による物性低下、ＰＰやＰＥ、あるいはオレフィン系のエラストマーの印刷性、接着性不良、スチレン系・ブロックコポリマーの接着性、耐候性、耐油性不良によりＰＶＣ樹脂積層職物を完全に置き換えることができず、リサイクルもほとんど不可能で焼却などの方法で廃棄処理されている。
【０００３】
積層織物の繊維材は、一般的に綿、ナイロン、ポリエステル繊維材を使用し、樹脂はＰＶＣ、ポリウレタン、ＰＥ、ＰＰを主に使用する。この中で、ポリエステル繊維材はＰＶＣ樹脂からなる積層織物は、ＰＶＣ樹脂の毒性と環境問題で、他の樹脂に多く代替が行われたがＰＶＣ樹脂の優れた物性で、まだ多くの部分に使用されており、ポリウレタンやＰＥ、ＰＰなどの環境にやさしい樹脂で構成されている合成皮革やターポリンのような積層織物もごく一部リサイクルが可能であるが、ほとんどのリサイクルが不可能でビニールレザーやターポリンのような積層織物の環境問題が深刻である。ＰＢＴエラストマーは、ＰＢＴ樹脂を主原料とし、ＰＥＴ−Ｇ、ＴＰＥＥ、スチレン系・ブロックコポリマー、植物油オイル、環境にやさしい可塑剤のような物質で造成された環境にやさしい樹脂で、ＰＢＴエラストマーとポリエステル系繊維材からなる積層織物は１００％リサイクルが可能であり、優れた物性でＰＶＣ樹脂からなる積層織物の代替が可能と考えられる。
【０００４】
本発明の背景となる技術では、特許登録第１００４６１４号“ＰＶＣと類似した成形性を有するＰＥＴＧ系成形用デコシート”（特許文献１）がある。上記の背景技術では、‘ポリエチレンテレフタレートグリコール（ＰＥＴＧ）樹脂にエラストマー（elastomer）樹脂を溶融混合（alloy）したＰＥＴＧアロイ樹脂を含み、エラストマー樹脂が、ポリブチルレンテレフタレート（ＰＢＴ）樹脂にポリエーテルグリコール（Polyether Glycol）を共重合したエラストマー樹脂であることを特徴とするデコシート’を提案する。
【０００５】
しかし、上記の背景技術は、ＰＶＣと類似した成形性を持つようにするが、主に硬質シート、品容器などに利用されているが、軟質化（softening）の難しさに軟質フィルムや軟質シートの製造に困難な問題があった。
【先行技術文献】
【特許文献】
【０００６】
【特許文献１】韓国特許第１００４６１４号公報
【発明の概要】
【発明が解決しようとする課題】
【０００７】
本発明は、上記のような問題点を解決するためのもので、家具やカバンなどの一般的な用途だけでなく、ＰＢＴエラストマーの優れた加工性、接着性、印刷性、耐候性とＰＶＣよりも良好な耐熱性、耐寒性を有するＰＢＴエラストマー樹脂とポリエステル系繊維材で構成された積層織物はポリウレタンやＰＰ、ＰＥやオレフィン系のエラストマーと各種繊維材で構成された積層織物がＰＶＣ樹脂積層織物を代替していない部分まで代替が可能なリサイクル可能な環境にやさしい積層織物を提供するにその目的がある。
【０００８】
また、一般的にエアボートやエアチューブはゴムやＰＶＣターポリンで製造し、優れた耐水性と接着性が要求され、ポリウレタンの加水分解性とｐｐやＰＥ、オレフィン系エラストマーの不良接着性にこれらの樹脂は使用不可と、ゴムと繊維材で製造されたエアボートやエアチューブは重量が重く、ＰＶＣ樹脂ターポリンで製造されたエアボートやエアチューブは不良な耐寒性で冬季の使用に問題があり、印刷用広告板に使用しているターポリンも一部ｐｐやＰＥをオレピンギェエラストマーと混合して使用しているが、接着性と印刷性の不良にごく一部に使用され、ほとんどＰＶＣターポリンを使用していた。  ＰＶＣやポリウレタンのような優れた物性を持つ樹脂で構成されている積層織物の繊維材は、綿やポリエステル系の繊維材で構成されるが、繊維材と樹脂の異質性によってリサイクルが不可能であったが、本発明のリサイクルが可能な環境にやさしい積層織物は１００％リサイクル可能な環境にやさしい積層織物を提供することにその目的がある。
【課題を解決するための手段】
【０００９】
本発明は、ポリエステル繊維材（polyester fabric）にＰＢＴ（polybutylene terephthalate）エラストマーを一定の厚さに積層して構成されることを特徴とするリサイクル可能な環境にやさしい積層織物を提供しようとする。
【００１０】
また、ＰＢＴ樹脂エラストマーは、ＰＢＴ樹脂１００重量部に対して、環境にやさしい可塑剤１０乃至１２０重量部と、ＴＰＥＥ（Thermoplastic copllyester elastomer）樹脂１０重量部乃至１２０重量部を混合してなることを特徴とするリサイクル可能な環境にやさしい積層織物を提供しようとする。
【００１１】
また、ＰＢＴ樹脂は、２０重量％乃至１００重量％をＰＥＴ−Ｇ（Glycol modified polyethlene terephthalate）樹脂に代替することを特徴とするリサイクル可能な環境にやさしい積層織物を提供しようとする。
【００１２】
また、ＰＢＴ樹脂１００重量部に対し、スチレン（Styrene）系ブロックコポリマーを５重量部乃至１００重量部と、パラフィン系オイル５重量部乃至１００重量部を追加混合することを特徴にするリサイクルが可能な環境にやさしい積層織物を提供しようとする。
【００１３】
また、ＰＢＴ樹脂１００重量部に対して、アクリルゴムやアクリルゴム系コポリマーまたはブタジエンゴムやブタジエンゴム系コポリマー１０重量部乃至１００重量部を選択的に混合することを特徴とするリサイクル可能な環境にやさしい積層織物を提供しようとする。
【００１４】
また、ＰＢＴ樹脂１００重量部に対して、植物油を１０重量部乃至１２０重量部を追加混合することを特徴とするリサイクル可能な環境にやさしい積層織物を提供しようとする。
【発明の効果】
【００１５】
本発明のリサイクルが可能な環境にやさしい積層織物は家具やカバンなどの一般的な用途だけでなく、ＰＢＴエラストマーの優れた加工性、接着性、印刷性、耐候性とＰＶＣよりも良好な耐熱性、耐寒性を有するＰＢＴエラストマー樹脂とポリエステル系繊維材で構成された積層織物はポリウレタンやＰＰ、ＰＥやオレフィン系のエラストマーと各種繊維材で構成された積層織物がＰＶＣ樹脂積層織物を代替していない部分まで代替が可能な効果がある。
【００１６】
また、一般的にエアボートやエアチューブはゴムやＰＶＣターポリンで製造し、優れた耐水性と接着性が要求され、ポリウレタンの加水分解性とＰＰやＰＥ、オレフィン系エラストマーの不良な接着性で、これらの樹脂は使用不可と、ゴムと繊維材で製造されたエアボートやエアチューブは重量が重く、ＰＶＣ樹脂ターポリンで製造されたエアボートやエアチューブは不良な耐寒性に冬季の使用に問題があり、印刷用広告版として使用しているターポリンも一部ＰＰやＰＥをオレピン系エラストマーと混合して使用しているが、接着性、印刷性の不良にごく一部に使用され、ほとんどＰＶＣターポリンを使用していた。ＰＶＣやポリウレタンのような優れた物性を持つ樹脂で構成されている積層織物の繊維材は綿やポリエステル系の繊維材で構成されるが、繊維材と樹脂の異質性により、リサイクルが不可能でしたが、本発明のリサイクルが可能な環境にやさしい積層織物は１００％リサイクル可能な非常に有用な効果がある。
【発明を実施するための形態】
【００１７】
下記で、本発明は、提示された実施例を参照して、詳細に説明になるが、提示された実施例は、本発明の明確な理解のための例示的なもので、本発明はこれに限定されない。
【００１８】
以下、好ましい実施例に基づいて本発明の技術的構成を詳しく説明すると、以下の通りである。
【００１９】
一般的に、積層織物（laminated fabric）とは、繊維材にフィルム状態になる樹脂で接合された二重以上の織物で合成皮革（ビニールレザー）、ターポリンなどをいう。したがって、繊維材と樹脂との接着性、印刷性が積層織物の重要な要素である。これらの物性を有する樹脂造成物を構成しようと、ＰＢＴ樹脂を主原料としてＰＥＴ−Ｇ、ＴＰＥＥ、スチレン系・ブロックコポリマー、エコ可塑剤、植物油、加工造剤、難燃剤、充填剤、耐候性補強制、相溶化剤のような他の添加剤で組成物を提供する。
【００２０】
発明のリサイクルが可能な環境にやさしい積層織物はポリエステル繊維材（polyester fabric）にＰＢＴ（polybutylene terephthalate）エラストマーを一定の厚さに積層して構成されている。
【００２１】
＜実験例１＞
本発明は、ＰＢＴ樹脂、エラストマーで製造されるフィルムとポリエステル系繊維材を２枚重ね以上接着してなる積層織物の製造に関するものである。一般的に、ＰＶＣ積層織物に使用されるＰＶＣ樹脂は、可塑剤の含有量がＰＶＣ１００重量部に、４０乃至６０重量部の混合される軟質ＰＶＣでＡ硬度９５８５程度のフィルムが主に使用される。本実験では、積層織物に主に使用されるＰＶＣ、ＬＤＰＥ、ＬＬＤＰＥ樹脂とＰＢＴエラストマーとの物性を比較検討した。
【００２２】
【表１】
2019123222.tif 000002
【００２３】
実施例１乃至９と同様に積層織物の製造に主に使用される樹脂の物性を比較検討した。一般的に、フィルムの厚さが厚いと硬度が低いソフトな樹脂を選択する。
【００２４】
実施例１から実施例６までＰＶＣとＰＢＴエラストマーと比較した結果、Ａ硬度９５はＰＢＴエラストマーがＰＶＣよりも物性に優れたがＡ硬度８８と８５のように低硬度ではＰＶＣ樹脂がＰＢＴエラストマーよりも優れておりＬＤＰＥやＬＬＤＰＥよりもＰＶＣ樹脂やＰＢＴエラストマーが優れていた。オレフィン系エラストマーは、低硬度製品の製造に主に使用され、低硬度で優れた物性を示した。主に積層織物の引張強度は、繊維材の引張強度に応じて決定される傾向がある。
【００２５】
表１の実験のようにＰＢＴエラストマーで構成される積層織物の物性は、ＰＶＣ樹脂積層織物に類似すると判断される。
【００２６】
＜実験例２＞
本実験では、繊維材の中でポリエステル系不織布（nonwoven fabric）を選定して積層織物の物性実験を実施した。
【００２７】
積層織物に使用されるポリエステル繊維材織物（woven fabric）と不織布が主に使用され、不織布はポリエステル樹脂とＰＰ樹脂が主流であり、樹脂の特性上、ポリエステル不織布が、厚さが薄いながら引張強度が高く、織物に比べて価格も低くＰＢＴエラストマーとの接着力が良好で、ポリエステル不織布を繊維材で構成される積層織物の物性試験を実施例のようにした。
【００２８】
【表２】
2019123222.tif 000003
【００２９】
表２に示すようにＰＢＴエラストマーと不織布を接着した積層織物の引張強度を比較した。実施例１は、不織布の厚さが０．１４ｍｍで明確な改善効果がなかったが、実施例２と３のように厚さが厚い不織布で補強したＰＢＴエラストマー積層織物は物性補強効果が大きくＰＶＣやポリウレタンなどの樹脂で構成された積層織物の代替が可能であり、リサイクルの効果で環境改善に大きく寄与するものと考えられる。
【００３０】
＜実験例３＞
本実験では、リサイクル試験を実施した。
【００３１】
樹脂のリサイクルは、一般的に樹脂廃棄物を粉砕して、射出や押出方法で製品の製造が行われ、押出製品より射出製品が主に生産されている。押出加工は、リサイクル樹脂中に混合された異物に起因する不良品の発生率が高い。
【００３２】
本実験では、ポリエステル繊維材とＰＢＴエラストマーからなる積層織物のリサイクルは、必ずコンパウンドの過程を経て粒子（pellet）の状態で製造されるべきリサイクルが可能である。ポリエステル繊維材の加工温度とＰＢＴエラストマーの加工温度差が大きいため、単純な粉砕品では、製品の加工が不可能である。
【００３３】
ＰＶＣ積層織物は繊維材として使用する綿またはポリエステル繊維材とＰＶＣ樹脂の非常用性と融点差で混合が不可能である。一般的に、ＰＶＣとポリウレタンの加工温度は、２００℃以下であり、ポリエステル繊維の加工温度は、２５０℃〜３００℃である。
【００３４】
織物（woven fabric）を構成する繊維（fiber）の加工温度は、２８０〜３００℃であり、不織布用繊維（monofilament）は２５０〜２８０℃で不織布用繊維が加工温度が低い。
【００３５】
本発明で使用するＰＢＴエラストマーの加工温度は、２００〜２８０℃で加工温度幅が広く、３００℃になっても、炭化現象がなく、ポリエステル繊維と使いやすさにも優れていて、リサイクル加工が可能であり、ＰＢＴエラストマーの優れた物性で物性の低下現象もほとんどない優れたリサイクル品の製造が可能である。ＰＶＣ樹脂は、リサイクルしても物性変化がないが、ポリウレタン樹脂は、激しい物性の低下現象がある。
【００３６】
【表３】
2019123222.tif 000004
【００３７】
実験例３では、廃積層織物の実験で織物と不織布繊維材にＰＢＴエラストマーフィルムの上部接着された廃積層織物のコンパウンド加工で、表３のような温度設定で実施した結果、ｐｅｌｌｅｔ状態の良好な再生コンパウンドが形成されており不織布織物は、押出も可能な程度の良好な再生状態であった。今までの織物用（fabric）繊維材の単独再生はほぼ不可能だったがＰＢＴエラストマーフィルムとポリエステル繊維材で構成された積層織物の再生は可能でＰＶＣ樹脂やポリウレタン樹脂で構成されたリサイクルが不可能な積層織物製品の代替が可能と考えられる。
【００３８】
ポリエステル繊維材とＰＢＴエラストマーで構成される積層織物の加工方法は、繊維材とＰＶＣ樹脂で構成される積層織物と同様の方法で可能であるがケリンド加工方法よりはティーダイスＣＴ−ｄｉｅｓ）を利用する加工方法が好ましいし、加工製品の物性にもティーダイスを利用する方法が良好で加工も容易である。これはＰＶＣ樹脂の加工温度よりも高いＰＢＴエラストマーの加工温度とＰＶＣ樹脂より低い溶融点度が原因と考えられる。
【００３９】
特に、本発明でのＰＢＴエラストマーは、ＰＢＴ樹脂１００重量部に対して、環境にやさしい、可塑剤１０乃至１２０重量部と、ＴＰＥＥ（Thermoplastic copllyester elastomer）樹脂１０重量部乃至１２０重量部を混合して行われるようにすることができる。ＰＢＴエラストマー組成物では、耐寒性、耐熱性、耐候性に優れたＰＢＴ樹脂を既製樹脂にして環境にやさしい可塑剤を混合して硬度を下げ、耐熱性、耐候性、耐寒性が良好で、他の樹脂との混合性と常用性に優れたＴＰＥＥ樹脂を混合して引張強度、伸び率などの物性を補完するようにする。
【００４０】
ＰＢＴ（Polybutylene Terehpthalate）樹脂は、テレフタル酸が１、４−ブタンジオールと反応して作られ、様々なＥＰ（engineering plastic）中で耐熱性、耐薬品性、電気的特性に優れた決定性樹脂で結晶化速度が速いので成形サイクルが短く耐候性、耐摩擦、耐摩耗特性と寸法安定性に優れており、電気、電子、自動車部品などに主に使用される。特に耐熱性に優れた樹脂であり、高温でも物性の低下幅が狭く、１２０〜１３０℃でも長時間使用が可能で、高温、高荷重にも変形がない。融点は２２０〜２２５℃である。
【００４１】
ＴＰＥＥ（Thermoplastic copolyester elastomer）樹脂は、ハードセグメントとソフトセグメントとからなる・ブロックコポリマーゴムとエンジニアリングプラスチックの特徴をすべて持っていて耐熱性、耐寒性、および機械的物性に優れている。
【００４２】
ＴＰＥＥ（Thermoplastic copllyester elastomer）樹脂１０重量部未満で混合時には引張強度及び伸び率の物性補強効果が現れず、１２０重量部を超えて混合時には、経済性が落ちるので、１０重量部乃至１２０重量部を混合することが望ましい。
【００４３】
環境にやさしい可塑剤は、１０重量部未満で混合時には硬度を低下させる効果がないし、１２０重量部を超えて混合時には、耐久性を弱めさせるため、１０乃至１２０重量部を混合することが望ましい。
【００４４】
特に、ＰＢＴ樹脂は、一部乃至全体を常用性と加工性が良好なＰＥＴ−Ｇ（Glycolmodified polyethlene terephthalate）樹脂に置き換えるようにして加工性を向上させることができる。
【００４５】
ＰＥＴ−Ｇ樹脂２０重量部未満でＰＢＴ樹脂を代替すれば、加工性の向上効果が現れないので、ＰＢＴ樹脂は、２０重量％乃至１００重量％をＰＥＴ−Ｇ（Glycol modified polyethlene terephthalate）樹脂に置き換えることが望ましい。
【００４６】
ＰＥＴ−Ｇ樹脂は、グリコール変性ＰＥＴ樹脂（glycol-modified polyethylene terephthalate）でＰＥＴ樹脂の物性、加工性の改善のために公單量體でＣＨＤＭ（l,4-cyclohexanedimethanol）を添加して共重合した非結晶樹脂で透明で、優れた光沢、印刷性、耐衝撃性、耐化学性に優れ、加工性の幅が広く、環境ホルモン物質を含まず、焼却処分する際に有害物質が発生していない環境に優しい樹脂であり、価格も比較的安価であり、硬質シート、食品容器などに利用されていて、加工温度も１９０〜２００℃程度に低い。一般的に、適切な高周波加工温度は１６０〜１８０℃であり、発泡剤の発泡温度は１６０〜１９０℃が適当である。
【００４７】
また、ＰＢＴ樹脂１００重量部に対して、植物性オイルを１０重量部乃至１２０重量部を追加混合することができる。
【００４８】
植物性オイルは、１０重量部未満で混合時には硬度を低下させる効果がなく、１２０重量部を超えて混合時には、耐久性を弱めさせるため、１０〜１２０重量部を混合することが望ましい。
【００４９】
また、ＰＢＴ樹脂１００重量部に対し、スチレン（Styrene）系ブロックコポリマーを５重量部乃至１００重量部と、パラフィン系オイル５重量部乃至１００重量部を追加混合することができる。
【００５０】
耐寒性、耐熱性、耐油性はもちろん、特に耐候性に優れた造成物を構成するためにｓｔｙｒｅｎｅ系ブロックコポリマー（Polystyrene-elastomer block copolymer；TPR）に比較的常用性が良く混合性が良好なＰＢＴ樹脂とパラフィン系オイルを混合することもできる。
【００５１】
ブロックコポリマーを５重量部未満で混合時には常用性と混合性の上昇効果が現れず、１００重量部を超えて混合すると、経済性が低下する。
【００５２】
加工性の改善と低硬度化のために環境にやさしい可塑剤または植物性オイルの代わりにパラフィン系オイルを使用するようにして、１００重量部以上の混合も可能であるが、耐久性や経済性が落ちるので、１０重量部から１００重量部で混合されることが望ましい。
【００５３】
また、ＰＢＴ樹脂１００重量部に対して、アクリルゴムやアクリルゴム系コポリマーまたはブタジエンゴムやブタジエンゴム系コポリマー１０重量部乃至１００重量部を選択的に混合することができる。
【００５４】
コアセル型コポリマー（core-shell type copolymer）は、主にＰＶＣ衝撃補強剤（impact modifier）として使用され、セル（shell）部分とコア（core）部分の２重構造で構成されており、セル部分は、主にアクリルやＳＡＮ樹脂のような樹脂であり、コア部分は、アクリルゴム（acrylic rubber）、ブタジエンゴム（butadiene rubber）、シリコンゴムのようなゴムで構成されている。
【００５５】
ブタジエン系コポリマーは、他の樹脂との常用性に優れ、広く使用され、アクリル系やシリコンコン系コポリマーは、主に耐候性を向上させるための衝撃補強剤として使用する。
【００５６】
これらのコポリマーは、球形（円形）の粉末状態でオイルや可塑剤の吸収性が良好でＰＢＴ、ＰＥＴ−Ｇ、ＴＰＥＥ樹脂との常用性が良好である。１０重量部未満で混合時には常用性及び混合性の上昇効果が現れず、１００重量部を超えて混合すると、経済性が低下する。
【００５７】
上記のような本発明のリサイクルが可能な環境にやさしい積層織物は家具やカバンなどの一般的な用途だけでなく、ＰＢＴエラストマーの優れた加工性、接着性、印刷性、耐候性とＰＶＣよりも良好な耐熱性、耐寒性を有するＰＢＴエラストマー樹脂とポリエステル系繊維材で構成された積層織物はポリウレタンやＰＰ、ＰＥやオレフィン系のエラストマーと各種繊維材で構成された積層織物がＰＶＣ樹脂積層織物を代替していない部分まで代替が可能な効果がある。
【００５８】
また、一般的にエアボートやエアチューブはゴムやＰＶＣターポリンで製造し、優れた耐水性と接着性が要求され、ポリウレタンの加水分解性とＰＰやＰＥ、オレフィン系エラストマーの不良な接着性にこれらの樹脂は使用不可と、ゴムと繊維材で製造されたエアボートやエアチューブは重量が重く、ＰＶＣ樹脂ターポリンで製造されたエアボートやエアチューブは不良な耐寒性で冬季の使用に問題があり、印刷広告版に使用しているターポリンも一部ＰＰやＰＥをオレピン系エラストマーと混合して使用しているが、接着性、印刷性の不良でごく一部に使用され、ほとんどＰＶＣターポリンを使用していた。ＰＶＣやポリウレタンのような優れた物性を持つ樹脂で構成される積層織物の繊維材は、綿やポリエステル系の繊維材で構成されるが、繊維材と樹脂の異質性によってリサイクルが不可能でしたが、本発明のリサイクルが可能な環境にやさしい積層織物は１００％リサイクル可能な非常に有用な効果がある。
【００５９】
これまで本発明は、提示された実施例を参照して、詳細に説明されたが、この分野で通常の知識を有する者は、提示された実施例を参照して、本発明の技術的思想を逸脱しない範囲で種々の変形及び修正発明を作ることができるものである。本発明は、このような変形及び修正発明によって制限されず、ただ下に添付された特許請求の範囲によって制限される。